【手続補正書】
【提出日】令和2年5月22日(2020.5.22)
【手続補正１】
【補正対象書類名】明細書
【補正対象項目名】０１８７
【補正方法】変更
【補正の内容】
【０１８７】
したがって、実施例８は、冷却される移動相を使用して、本開示による３次元物体を形成する方法を実証している。したがって、実施例８は、はじき相、移動相から印刷プロセスの間に形成された微粒子汚染物質の除去により、ビルド界面を連続的に再生するための方法、および移動相と出現する物体との間の低い接着力から生じる増加した印刷分解能を実証している。
本開示には以下の実施形態も開示される。
［実施形態１］
３次元物体を形成する方法であって、
接着ステージおよび部材を提供することであって、前記部材が、その上にはじき相を有し、前記はじき相が、ビルド面を有し、前記接着ステージおよびビルド面が、それらの間にビルド領域を画定している、提供することと、
前記ビルド領域に重合性液体を提供することであって、前記重合性液体が、前記はじき相と不混和性である、提供することと、
前記はじき相の少なくとも一部を介して、前記ビルド領域をエネルギーに曝露することにより、前記重合性液体の重合を施して、前記重合性液体から固体ポリマーを形成し、前記接着ステージを前記ビルド面から離れるように前進させて、前記固体ポリマーからなる前記３次元物体を形成することと、を含み、
前記はじき相が、液体ではない、方法。
［実施形態２］
前記部材、はじき相、または重合性液体のうちの少なくとも１つを冷却することをさらに含む、実施形態１に記載の方法。
［実施形態３］
３次元物体を形成する方法であって、
接着ステージ、部材、および冷却装置を提供することであって、前記部材が、その上にはじき相を有し、前記部材が、前記冷却装置と前記はじき相との間にあり、前記はじき相が、ビルド面を有し、前記接着ステージおよび前記ビルド面が、それらの間にビルド領域を画定している、提供することと、
前記ビルド領域に重合性液体を提供することであって、前記重合性液体が、前記はじき相と不混和性である、提供することと、
前記冷却装置の少なくとも一部を介して、かつ前記はじき相の少なくとも一部を介して、前記ビルド領域をエネルギーに曝露することにより、前記重合性液体の重合を施して、前記重合性液体から固体ポリマーを形成し、前記接着ステージを前記ビルド面から離れるように前進させて、前記固体ポリマーからなる前記３次元物体を形成することと、を含む、方法。
［実施形態４］
前記冷却装置が、光学的に透明である、実施形態２または３に記載の方法。
［実施形態５］
前記部材が、光学的に透明である、実施形態１〜４のいずれか一項に記載の方法。
［実施形態６］
前記部材が、電気、化学、磁気、電磁気、光子、音響、加熱、およびこれらの組み合わせからなる群から選択されるエネルギー源により提供されるエネルギーの変換または伝達を可能にする、実施形態１〜４のいずれか一項に記載の方法。
［実施形態７］
前記はじき相および前記重合性液体が、６０°より大きい接触角を有する、実施形態１〜６のいずれか一項に記載の方法。
［実施形態８］
前記はじき相および前記重合性液体が、前記重合性液体が界面活性剤を実質的に含まない場合、６０°より大きい接触角を有する、実施形態７に記載の方法。
［実施形態９］
前記重合液体が、界面活性剤をさらに含む、実施形態１〜７のいずれか一項に記載の方法。
［実施形態１０］
前記重合性液体が、デッドゾーンを含まない、実施形態１〜９のいずれか一項に記載の方法。
［実施形態１１］
前記重合液体が、水性重合液体を含む、実施形態１〜１０のいずれか一項に記載の方法。
［実施形態１２］
前記重合液体が、アクリル、メタクリル、ウレタン、アクリルエステル、ポリエステル、シアノエステル、アクリルアミド、無水マレイン酸、官能化ＰＥＧＳ、ジメタクリレートオリゴマー、およびこれらの組み合わせからなる群から選択されるモノマーまたはオリゴマーを含む、実施形態１１に記載の方法。
［実施形態１３］
前記重合液体が、有機重合液体を含む、実施形態１〜１０のいずれか一項に記載の方法。
［実施形態１４］
前記重合液体が、オレフィン、ハロゲン化オレフィン、環状アルケン、アルケン、アルキン、およびこれらの組み合わせからなる群から選択されるモノマーまたはオリゴマーを含む、実施形態１３に記載の方法。
［実施形態１５］
前記はじき相が、ゲルを含む、実施形態１〜１４のいずれか一項に記載の方法。
［実施形態１６］
前記ゲルが、有機ゲル、シリコーンゲル、水性ヒドロゲル、フルオロゲル、およびこれらの組み合わせからなる群から選択される、実施形態１５に記載の方法。
［実施形態１７］
前記ゲルが、水性ヒドロゲルであり、前記水性ヒドロゲルが、寒天、アガロースゲル、ポリアクリルアミドゲル、デンプンゲル、カチオンゲル、アニオンゲル、およびこれらの組み合わせからなる群から選択される、実施形態１６に記載の方法。
［実施形態１８］
前記ゲルが、フルオロゲルであり、前記フルオロゲルが、ペルフルオロポリエーテルで膨潤させた２−（ペルフルオロヘキシル）エチルアクリレートを含む、実施形態１７に記載の方法。
［実施形態１９］
前記はじき相が、固体を含む、実施形態１〜１４のいずれか一項に記載の方法。
［実施形態２０］
前記固体が、有機固体、水性固体、過フッ素化固体、およびこれらの組み合わせからなる群から選択される、実施形態１９に記載の方法。
［実施形態２１］
前記固体が、有機固体であり、前記有機固体が、スクワラン、スクアレン、固体ヘキサデカン、およびこれらの組み合わせからなる群から選択される、実施形態２０に記載の方法。
［実施形態２２］
前記固体が水性固体であり、前記水性固体が、氷、固体テトラエチレングリコール、固体ＰＥＧ−３００、固体ＰＥＧ−４００、固体ＰＥＧ−６００、およびこれらの組み合わせからなる群から選択される、実施形態２０に記載の方法。
［実施形態２３］
前記固体が過フッ素化固体であり、前記過フッ素化固体が、固体ペルフルオロポリエーテル、フッ素化エチレンプロピレン、またはポリテトラフルオロエチレンを含む、実施形態２０に記載の方法。
［実施形態２４］
前記はじき相が、気体を含む、実施形態１〜１４のいずれか一項に記載の方法。
［実施形態２５］
前記はじき相が、液体を含む、実施形態３〜１４のいずれか一項に記載の方法。
［実施形態２６］
前記液体が、水性液体、有機液体、シリコーン液体、またはフッ素液体である、実施形態２５に記載の方法。
［実施形態２７］
前記水性液体が、水、酸化ジュウテリウム、高密度化塩溶液、または高密度化糖溶液を含む、実施形態２６に記載の方法。
［実施形態２８］
前記有機液体が、有機油を含む、実施形態２６に記載の方法。
［実施形態２９］
前記シリコーン液体が、シリコーン油を含む、実施形態２６に記載の方法。
［実施形態３０］
前記フッ素液体が、フッ素化油を含む、実施形態２６に記載の方法。
［実施形態３１］
前記重合液体が、共に結合することができる粒状またはコロイド状の物質を含む、実施形態１〜３０のいずれか一項に記載の方法。
［実施形態３２］
前記重合液体が、堆積してバルク金属を形成することができる金属イオンを含む、実施形態１〜３１のいずれか一項に記載の方法。
［実施形態３３］
前記はじき相が、光学的に透明である、実施形態１〜３２のいずれか一項に記載の方法。
［実施形態３４］
前記はじき相が、曲線状である、実施形態１〜３３のいずれか一項に記載の方法。
［実施形態３５］
前記部材が、酸素透過性でない、実施形態１〜３４のいずれか一項に記載の方法。
［実施形態３６］
前記重合が電磁照射により実施される、実施形態１〜３５のいずれか一項に記載の方法。
［実施形態３７］
前記重合が電気により実施される、実施形態１〜３６のいずれか一項に記載の方法。
［実施形態３８］
前記重合が熱活性化により実施される、実施形態１〜３７のいずれか一項に記載の方法。
［実施形態３９］
前記重合が磁気活性化により実施される、実施形態１〜３８のいずれか一項に記載の方法。
［実施形態４０］
前記方法が、マルチチップアレイを使用して並行して実施され、前記マルチチップアレイのチップが、前記部材を含む、実施形態１〜３９のいずれか一項に記載の方法。
［実施形態４１］
前記マルチチップアレイが、ビームペンリソグラフィシステムの一部である、実施形態４０に記載の方法。
［実施形態４２］
前記マルチチップアレイが、ポリマーペンリソグラフィシステムの一部である、実施形態４０に記載の方法。
［実施形態４３］
前記部材およびはじき相が、光学ファイバープロジェクタに取り付けられ、前記光学ファイバープロジェクタが、重合のためのエネルギーを送達する、実施形態１〜３９のいずれか一項に記載の方法。
［実施形態４４］
前記印刷が全方向性で起こる、実施形態１から４３のいずれか一項に記載の方法。
［実施形態４５］
前記接着ステージを前記ビルド面から離れるように前進させることが、前記接着ステージを前記ビルド面から離れるように一定速度で前進させることを含む、実施形態１〜４４のいずれか一項に記載の方法。
［実施形態４６］
前記接着ステージを前記ビルド面から離れるように前進させることが、前記接着ステージを前記ビルド面から離れるように可変速度で前進させることを含む、実施形態１〜４４のいずれか一項に記載の方法。
［実施形態４７］
前記接着ステージを前記ビルド面から離れるように前進させることが、前記接着ステージを前記ビルド面から離れるように一定速度で固定された距離だけ前進させることを含み、次いで固定された時間の間一時停止され、任意選択的に繰り返される、実施形態１〜４４のいずれか一項に記載の方法。
［実施形態４８］
前記接着ステージを前記ビルド面から離れるように前進させることが、前記接着ステージを前記ビルド面から離れるように可変速度で固定された距離だけ前進させることを含み、次いで固定された時間の間一時停止され、任意選択的に繰り返される、実施形態１〜４４のいずれか一項に記載の方法。
［実施形態４９］
前記接着ステージを前記ビルド面から離れるように前進させることが、前記接着ステージを前記ビルド面から離れるように振動方式で前進させることを含む、実施形態１〜４４のいずれか一項に記載の方法。
［実施形態５０］
前記接着ステージを前記ビルド面から離れるように振動方式で前進させることが、（ｉ）前記接着ステージを前記ビルド面から離れるように前進させることと、（ｉｉ）前記接着ステージを前記ビルド面に戻るように前進させることとを含むサイクルを含む、実施形態４９に記載の方法。
［実施形態５１］
前記接着ステージを前記ビルド面から離れるように前進させることと、前記接着ステージを前記ビルド面に戻るように前進させることとの間で、前記接着ステージを一時停止させることをさらに含む、実施形態５０に記載の方法。
［実施形態５２］
前記接着ステージを前記ビルド面に戻るように前進させた後に前記接着ステージを一次停止させることをさらに含む、実施形態５０または実施形態５１に記載の方法。
［実施形態５３］
重合性液体から３次元物体を形成するための装置であって、
支持体と、
前記支持体に動作可能に関連付けられている接着ステージであって、前記接着ステージ上で前記３次元物体が形成される、接着ステージと、
部材であって、その上にはじき相の層を有する部材であって、前記はじき相が、ビルド面を有し、前記はじき相が、液体ではなく、前記ビルド面および接着ステージが、それらの間にビルド領域を画定している、部材と、
前記ビルド面に動作可能に関連付けられており、固化または重合のために前記ビルド領域内に重合性液体を供給するように構成された、重合性液体供給部と、
前記部材を介して、前記ビルド領域にエネルギーを送達して、前記重合性液体から固体ポリマーを形成するように構成されたエネルギー源と、
エネルギーを前記ビルド領域に送達するために、前記エネルギー源に動作可能に関連付けられている少なくとも１つのコントローラであって、前記少なくとも１つのコントローラがまた、前記接着ステージを前記ビルド面から離れるようにエネルギー強度に依存する速度で前進させて、前記固体ポリマーから前記３次元物体を形成するために、前記接着ステージに動作可能に関連付けられている、少なくとも１つのコントローラと、を備える、装置。
［実施形態５４］
前記装置が、光学的に透明な冷却装置をさらに含む、実施形態５３に記載の装置。
［実施形態５５］
重合性液体から３次元物体を形成するための装置であって、
支持体と、
前記支持体に動作可能に関連付けられている接着ステージであって、前記接着ステージ上で前記３次元物体が形成される、接着ステージと、
部材であって、その上にはじき相の層を有する部材であって、前記はじき相が、ビルド面を有し、前記ビルド面および接着ステージが、それらの間にビルド領域を画定している、部材と、
光学的に透明な冷却装置と、
前記ビルド面に動作可能に関連付けられており、固化または重合のために前記ビルド領域内に重合性液体を供給するように構成された重合性液体供給部と、
前記部材を介して、前記ビルド領域にエネルギーを送達して、前記重合性液体から固体ポリマーを形成するように構成されたエネルギー源と、
前記ビルド領域にエネルギーを送達するために、前記エネルギー源に動作可能に関連付けられている少なくとも１つのコントローラであって、前記少なくとも１つのコントローラがまた、前記ビルド領域を冷却するために、前記冷却装置に動作可能に関連付けられており、前記少なくとも１つのコントローラがまた、前記接着ステージを前記ビルド面から離れるようにエネルギー強度に依存する速度で前進させて、前記固体ポリマーから３次元物体を形成するために、前記接着ステージに動作可能に関連付けられている、少なくとも１つのコントローラと、を備える、装置。
［実施形態５６］
前記部材が、光学的に透明である、実施形態５３〜５５のいずれか一項に記載の装置。
［実施形態５７］
前記部材が、電気、化学、磁気、電磁気、光子、音響、加熱、およびこれらの組み合わせからなる群から選択されるエネルギー源により提供されるエネルギーの変換または伝達を可能にする、実施形態５３〜５５のいずれか一項に記載の装置。
［実施形態５８］
前記装置が、デッドゾーンを含まない、実施形態５３〜５７のいずれか一項に記載の装置。
［実施形態５９］
前記光学的に透明な冷却装置が、前記部材、はじき相、および重合性液体のうちの少なくとも１つに動作可能に関連付けられている、実施形態５４〜５８のいずれか一項に記載の装置。
［実施形態６０］
前記光学的に透明な冷却装置が、前記ビルド領域の全範囲にわたる熱交換器である、実施形態５４〜５９のいずれか一項に記載の装置。
［実施形態６１］
前記少なくとも１つのコントローラが、前記光学的に透明な冷却装置に動作可能に関連付けられており、前記はじき相を非液体状態に維持するように構成されている、実施形態５４〜６０のいずれか一項に記載の装置。
［実施形態６２］
前記はじき相が曲線状である、実施形態５４〜６１のいずれか一項に記載の装置。
［実施形態６３］
前記部材を介して前記ビルド領域にエネルギー源を提供して、前記重合性液体から固体ポリマーを形成するように構成されている、実施形態５３〜６２のいずれか一項に記載の装置。
［実施形態６４］
前記接着ステージが、前記接着ステージを前記ビルドステージから離れるように前進させるように構成された作動アームに動作可能に関連付けられている、実施形態５３〜６３のいずれか一項に記載の装置。
［実施形態６５］
前記エネルギー源が、光エンジンである、実施形態５３〜６４のいずれか一項に記載の装置。
［実施形態６６］
前記光エンジンが、水銀光源、ＬＥＤ光源、ハロゲン光、およびレーザーからなる群から選択される光源を有する、実施形態６５に記載の装置。
［実施形態６７］
前記エネルギー源が、熱コントローラである、実施形態５３〜６４のいずれか一項に記載の装置。
［実施形態６８］
前記エネルギー源が、電気、化学、磁気、電磁気、光子、音響、加熱、およびこれらの組み合わせからなる群から選択される、実施形態５３〜６４のいずれか一項に記載の装置。
［実施形態６９］
前記部材が、酸素透過性でない、実施形態５３〜６８のいずれか一項に記載の装置。
［実施形態７０］
前記ビルド面が、水平面である、実施形態５３〜６９のいずれか一項に記載の装置。
［実施形態７１］
前記ビルド面が、垂直面である、実施形態５３〜６９のいずれか一項に記載の装置。
［実施形態７２］
前記ビルド面が無指向性である、実施形態５３〜６９のいずれか一項に記載の装置。
［実施形態７３］
３次元物体を形成する方法であって、
接着ステージおよび部材を提供することであって、前記部材が、その上に移動相を有し、前記移動相が、ビルド面を有し、前記接着ステージおよびビルド面が、それらの間にビルド領域を画定している、提供することと、
前記ビルド領域に重合性液体を提供することであって、前記重合性液体が、前記移動相と不混和性である、提供することと、
前記移動相の少なくとも一部を介して、前記ビルド領域をエネルギーに曝露することにより、前記重合性液体の重合を施して、前記重合性液体から固体ポリマーを形成し、前記接着ステージを前記ビルド面から離れるように前進させて、前記固体ポリマーからなる前記３次元物体を形成することと、を含む、方法。
［実施形態７４］
前記移動相が、移動する固相、移動するゲル相、流動流体、またはこれらの組み合わせを含む、実施形態７３に記載の方法。
［実施形態７５］
前記移動する固相が、有機固体、水性固体、過フッ素化固体、およびこれらの組み合わせからなる群から選択される、実施形態７４に記載の方法。
［実施形態７６］
前記有機固体が、スクワラン、スクアレン、固体ヘキサデカン、およびこれらの組み合わせからなる群から選択される、実施形態７５に記載の方法。
［実施形態７７］
前記水性固体が、氷、固体テトラエチレングリコール、固体ＰＥＧ−３００、固体ＰＥＧ−４００、固体ＰＥＧ−６００、およびこれらの組み合わせからなる群から選択される、実施形態７５に記載の方法。
［実施形態７８］
前記過フッ素化固体が、ペルフルオロポリエーテル、フッ素化エチレンプロピレン、ポリテトラフルオロエチレン、およびこれらの組み合わせからなる群から選択される、実施形態７５に記載の方法。
［実施形態７９］
前記移動するゲル相が、有機ゲル、シリコーンゲル、水性ヒドロゲル、フルオロゲル、およびこれらの組み合わせからなる群から選択される、実施形態７４に記載の方法。
［実施形態８０］
前記水性ヒドロゲルが、寒天、アガロースゲル、ポリアクリルアミドゲル、デンプンゲル、カチオンゲル、アニオンゲル、およびこれらの組み合わせからなる群から選択される、実施形態７９に記載の方法。
［実施形態８１］
前記フルオロゲルが、ペルフルオロポリエーテルで膨潤させた２−（ペルフルオロヘキシル）エチルアクリレートを含む、実施形態７９に記載の方法。
［実施形態８２］
前記流動流体が、水性液体、有機液体、シリコーン液体、およびフッ素液体からなる群から選択される、実施形態７４に記載の方法。
［実施形態８３］
前記流動流体が、水、酸化ジュウテリウム、高密度化塩溶液、および高密度化糖溶液からなる群から選択される水性液体を含む、実施形態８２に記載の方法。
［実施形態８４］
前記流動流体が、シリコーン油を含むシリコーン液体を含む、実施形態８２に記載の方法。
［実施形態８５］
前記流動流体が、フッ素化油を含むフッ素液体を含む、実施形態８２に記載の方法。
［実施形態８６］
前記流動流体が、有機油を含む有機液体を含む、実施形態８２に記載の方法。
［実施形態８７］
前記移動相がはじき相を含む、実施形態７３〜８６のいずれか一項に記載の方法。
［実施形態８８］
前記移動相が閉ループを介して再循環される、実施形態７３〜８７のいずれか一項に記載の方法。
［実施形態８９］
前記移動相の濾過、洗浄、および汚染除去のうちの１つ以上をさらに含む、実施形態７３〜８８のいずれか一項に記載の方法。
［実施形態９０］
前記移動相を冷却することをさらに含む、実施形態７３または８９のいずれか一項に記載の方法。
［実施形態９１］
前記移動相を冷却することが、前記移動相を冷却装置に通すことを含む、実施形態９０に記載の方法。
［実施形態９２］
前記移動相を冷却することが、前記ビルド領域にわたる熱交換器を介して行われる、実施形態９０に記載の方法。
［実施形態９３］
前記移動相を酸素化することをさらに含む、実施形態７３〜９２のいずれか一項に記載の方法。
［実施形態９４］
前記部材が、光学的に透明である、実施形態７３〜９３のいずれか一項に記載の方法。
［実施形態９５］
前記部材が、電気、化学、磁気、電磁気、光子、音響、加熱、およびこれらの組み合わせからなる群から選択されるエネルギー源により提供されるエネルギーの変換または伝達を可能にする、実施形態７３〜９４のいずれか一項に記載の方法。
［実施形態９６］
前記移動相および前記重合性液体が、６０°を超える接触角を有する、実施形態７３〜９５のいずれか一項に記載の方法。
［実施形態９７］
前記重合液体が、デッドゾーンを含まない、実施形態７３〜９６のいずれか一項に記載の方法。
［実施形態９８］
前記重合液体が、水性重合液体である、実施形態７３〜９７のいずれか一項に記載の方法。
［実施形態９９］
前記重合液体が、アクリル、メタクリル、ウレタン、アクリルエステル、ポリエステル、シアノエステル、アクリルアミド、無水マレイン酸、官能化ＰＥＧＳ、ジメタクリレートオリゴマー、およびこれらの組み合わせからなる群から選択されるモノマーまたはオリゴマーを含む、実施形態９８に記載の方法。
［実施形態１００］
前記重合液体が、有機重合液体である、実施形態７３〜９９のいずれか一項に記載の方法。
［実施形態１０１］
前記重合液体が、オレフィン、ハロゲン化オレフィン、環状アルケン、アルケン、アルキン、およびこれらの組み合わせからなる群から選択されるモノマーまたはオリゴマーを含む、実施形態１００に記載の方法。
［実施形態１０２］
前記重合液体が、共に結合することができる粒状またはコロイド状の物質を含む、実施形態７３〜１０１のいずれか一項に記載の方法。
［実施形態１０３］
前記重合液体が、堆積してバルク金属を形成することができる金属イオンを含む、実施形態７３〜１０１のいずれか一項に記載の方法。
［実施形態１０４］
前記移動相が、光学的に透明である、実施形態７３〜１０３のいずれか一項に記載の方法。
［実施形態１０５］
前記重合性液体および移動相の少なくとも１つが、界面活性剤をさらに含む、実施形態７３から１０４のいずれか一項に記載の方法。
［実施形態１０６］
前記重合性液体および前記移動相の両方が、界面活性剤をさらに含む、実施形態７３〜１０５のいずれか一項に記載の方法。
［実施形態１０７］
前記部材が、酸素透過性でない、実施形態７３〜１０６のいずれか一項に記載の方法。
［実施形態１０８］
前記重合が、照射、電気的活性化、熱活性化、および磁気活性化のうちの少なくとも１つにより実施される、実施形態７３〜１０７のいずれか一項に記載の方法。
［実施形態１０９］
前記方法が、マルチチップアレイを使用して並行して実施され、前記マルチチップアレイのチップが、前記部材を含む、実施形態７３〜１０８のいずれか一項に記載の方法。
［実施形態１１０］
前記マルチチップアレイが、ビームペンリソグラフィシステムの一部である、実施形態１０９に記載の方法。
［実施形態１１１］
前記マルチチップアレイが、ポリマーペンリソグラフィシステムの一部である、実施形態１０９に記載の方法。
［実施形態１１２］
前記印刷が全方向性で起こる、実施形態７３から１１１のいずれか一項に記載の方法。
［実施形態１１３］
前記接着ステージを前記ビルド面から離れるように前進させることが、前記接着ステージを前記ビルド面から離れるように一定速度で前進させることを含む、実施形態７３〜１１２のいずれか一項に記載の方法。
［実施形態１１４］
前記接着ステージを前記ビルド面から離れるように前進させることが、前記接着ステージを前記ビルド面から離れるように可変速度で前進させることを含む、実施形態７３〜１１２のいずれか一項に記載の方法。
［実施形態１１５］
前記接着ステージを前記ビルド面から離れるように前進させることが、前記接着ステージを前記ビルド面から離れるように一定速度で固定された距離だけ前進させることを含み、次いで固定された時間の間一時停止され、任意選択的に繰り返される、実施形態７３〜１１２のいずれか一項に記載の方法。
［実施形態１１６］
前記接着ステージを前記ビルド面から離れるように前進させることが、前記接着ステージを前記ビルド面から離れるように可変速度で固定された距離だけ前進させることを含み、次いで固定された時間の間一時停止され、任意選択的に繰り返される、実施形態７３〜１１２のいずれか一項に記載の方法。
［実施形態１１７］
前記接着ステージを前記ビルド面から離れるように前進させることが、前記接着ステージを前記ビルド面から離れるように振動方式で前進させることを含む、実施形態７３〜１１２のいずれか一項に記載の方法。
［実施形態１１８］
前記接着ステージを前記ビルド面から離れるように振動方式で前進させることが、（ｉ）前記接着ステージを前記ビルド面から離れるように前進させることと、（ｉｉ）前記接着ステージを前記ビルド面に戻るように前進させることとを含むサイクルを含む、実施形態１１７に記載の方法。
［実施形態１１９］
前記接着ステージを前記ビルド面から離れるように前進させることと、前記接着ステージを前記ビルド面に戻るように前進させることとの間で、前記接着ステージを一時停止させることをさらに含む、実施形態１１８に記載の方法。
［実施形態１２０］
前記接着ステージを前記ビルド面に戻るように前進させた後に前記接着ステージを一次停止させることをさらに含む、実施形態１１７または実施形態１１８に記載の方法。
［実施形態１２１］
重合性液体から３次元物体を形成するための装置であって、
支持体と、
前記支持体に動作可能に関連付けられている接着ステージであって、前記接着ステージ上で前記３次元物体が形成される、接着ステージと、
部材であって、その上に移動相の層を有する部材であって、前記移動相が、ビルド面を有し、前記ビルド面および接着ステージが、それらの間にビルド領域を画定している、部材と、
前記ビルド面に動作可能に関連付けられており、固化または重合のために前記ビルド領域内に重合性液体を供給するように構成された重合性液体供給部と、
前記部材を介して、前記ビルド領域にエネルギーを送達して、前記重合性液体から固体ポリマーを形成するように構成されたエネルギー源と、
エネルギーを前記ビルド領域に送達するために、前記エネルギー源に動作可能に関連付けられている少なくとも１つのコントローラであって、前記少なくとも１つのコントローラがまた、前記接着ステージを前記ビルド面から離れるようにエネルギー強度に依存する速度で前進させて、前記固体ポリマーから前記３次元物体を形成するために、前記接着ステージに動作可能に関連付けられている、少なくとも１つのコントローラと、を備える、装置。
［実施形態１２２］
前記部材、移動相、および重合性液体のうちの少なくとも１つに動作可能に関連付けられている冷却装置をさらに備える、実施形態１２１に記載の装置。
［実施形態１２３］
前記冷却装置が、光学的に透明である、実施形態１２２に記載の装置。
［実施形態１２４］
前記冷却装置が、前記ビルド領域にわたる熱交換器である、実施形態１２２または１２３に記載の装置。
［実施形態１２５］
前記冷却装置が、前記部材、移動相および重合性液体のうちの少なくとも１つの温度を制御するように構成された少なくとも１つのコントローラに動作可能に関連付けられている、実施形態１２２〜１２４のいずれか一項に記載の装置。
［実施形態１２６］
前記接着ステージが、前記接着ステージを前進させるように構成された作動アームに動作可能に関連付けられている、実施形態１２１〜１２５のいずれか一項に記載の装置。
［実施形態１２７］
前記移動相が、移動する固相、移動するゲル相、流動流体、または前述の組み合わせを含む、実施形態１２１〜１２６のいずれか一項に記載の装置。
［実施形態１２８］
前記移動する固相が、有機固体、水性固体、過フッ素化固体、およびこれらの組み合わせからなる群から選択される、実施形態１２７に記載の装置。
［実施形態１２９］
前記有機固体が、スクワラン、スクアレン、固体ヘキサデカン、およびこれらの組み合わせからなる群から選択される、実施形態１２８に記載の装置。
［実施形態１３０］
前記水性固体が、氷、固体テトラエチレングリコール、固体ＰＥＧ−３００、固体ＰＥＧ−４００、固体ＰＥＧ−６００、およびこれらの組み合わせからなる群から選択される、実施形態１２８に記載の装置。
［実施形態１３１］
前記過フッ素化固体が、ペルフルオロポリエーテル、フッ素化エチレンプロピレン、ポリテトラフルオロエチレン、およびこれらの組み合わせからなる群から選択される、実施形態１２８に記載の装置。
［実施形態１３２］
前記移動するゲル相が、有機ゲル、シリコーンゲル、水性ヒドロゲル、フルオロゲル、およびこれらの組み合わせからなる群から選択される、実施形態１２７に記載の装置。
［実施形態１３３］
前記水性ヒドロゲルが、寒天、アガロースゲル、ポリアクリルアミドゲル、デンプンゲル、カチオンゲル、アニオンゲル、およびこれらの組み合わせからなる群から選択される、実施形態１３２に記載の装置。
［実施形態１３４］
前記フルオロゲルが、ペルフルオロポリエーテルで膨潤させた２−（ペルフルオロヘキシル）エチルアクリレートを含む、実施形態１３２に記載の装置。
［実施形態１３５］
前記流動流体が、水性液体、有機液体、シリコーン液体、およびフッ素液体からなる群から選択される、実施形態１２７に記載の装置。
［実施形態１３６］
前記水性液体が、水、酸化ジュウテリウム、高密度化塩溶液、および高密度化糖溶液からなる群から選択される、実施形態１３５に記載の装置。
［実施形態１３７］
前記シリコーン液体が、シリコーン油を含む、実施形態１３５に記載の装置。
［実施形態１３８］
前記フッ素液体が、フッ素化油を含む、実施形態１３５に記載の装置。
［実施形態１３９］
前記有機液体が、有機油を含む、実施形態１３５に記載の装置。
［実施形態１４０］
前記移動相が、はじき相を含む、実施形態１２１〜１３９のいずれか一項に記載の装置。
［実施形態１４１］
前記移動相と流体連通する出口と、前記移動相と流体連通する入口とをさらに備える、実施形態１２１〜１４０のいずれか一項に記載の装置。
［実施形態１４２］
前記出口が、前記入口と流体連通して、再循環ループを提供し、前記膜を横切る移動相の流動を可能にする、実施形態１４１に記載の装置。
［実施形態１４３］
前記移動相と流体連通し、前記出口を含む出口分配ノズルと、前記移動相と流体連通し、前記入口を含む入口分配ノズルと、をさらに備える、実施形態１４１または１４２に記載の装置。
［実施形態１４４］
前記出口と前記入口との間の前記再循環ループに沿って提供された濾過ユニットをさらに備え、前記濾過ユニットが、前記移動相を濾過、清浄または汚染除去するように構成された少なくとも１つのコントローラに動作可能に関連付けられている、実施形態１４２または実施形態１４３に記載の装置。
［実施形態１４５］
前記出口と前記入口との間の前記再循環ループに沿った冷却装置をさらに備え、前記冷却装置が、前記移動相の温度を制御するように構成された少なくとも１つのコントローラに動作可能に関連付けられている、実施形態１４２〜１４４のいずれか一項に記載の装置。
［実施形態１４６］
前記出口と前記入口との間の前記再循環ループに沿った酸素化ユニットをさらに備え、前記酸素化ユニットが、前記移動相に提供される酸素の量を制御するように構成された少なくとも１つのコントローラに動作可能に関連付けられている、実施形態１４２〜１４５に記載の装置。
［実施形態１４７］
前記部材が、光学的に透明である、実施形態１２１〜１４６のいずれか一項に記載の装置。
［実施形態１４８］
前記部材が、電気、化学、磁気、電磁気、光子、音響、加熱、およびこれらの組み合わせからなる群から選択されるエネルギー源により提供されるエネルギーの変換または伝達を可能にする、実施形態１２１〜１４７のいずれか一項に記載の装置。
［実施形態１４９］
前記重合性液体が、デッドゾーンを含まない、実施形態１２１〜１４８のいずれか一項に記載の装置。
［実施形態１５０］
前記再循環ループが、前記移動相の連続的な流動を維持するように構成された少なくとも１つのコントローラに動作可能に関連付けられている、実施形態１２２〜１４９のいずれか一項に記載の装置。
［実施形態１５１］
前記部材を介して前記ビルド領域にエネルギー源を提供して、前記重合性液体から固体ポリマーを形成するように構成されている、実施形態１２１〜１５０のいずれか一項に記載の装置。
［実施形態１５２］
前記エネルギー源が、光エンジンである、実施形態１２１〜１５１のいずれか一項に記載の装置。
［実施形態１５３］
前記光エンジンが、水銀光源、ＬＥＤ光源、ハロゲン光、およびレーザーからなる群から選択される光源を有する、実施形態１５２に記載の装置。
［実施形態１５４］
前記エネルギー源が、熱コントローラである、実施形態１２１〜１５３のいずれか一項に記載の装置。
［実施形態１５５］
前記エネルギー源が、電気、化学、磁気、電磁気、光子、音響、加熱、およびこれらの組み合わせからなる群から選択される、実施形態１２１〜１５３のいずれか一項に記載の装置。
［実施形態１５６］
前記部材が、酸素透過性でない、実施形態１２１〜１５５のいずれか一項に記載の装置。
【手続補正２】
【補正対象書類名】特許請求の範囲
【補正対象項目名】全文
【補正方法】変更
【補正の内容】
【特許請求の範囲】
【請求項１】
３次元物体を形成する方法であって、
接着ステージ、部材、および冷却装置を提供することであって、前記部材が、その上にはじき相を有し、前記部材が、前記冷却装置と前記はじき相との間にあり、前記はじき相が、ビルド面を有し、前記接着ステージおよび前記ビルド面が、それらの間にビルド領域を画定している、提供することと、
前記ビルド領域に重合性液体を提供することであって、前記重合性液体が、前記はじき相と不混和性である、提供することと、
前記冷却装置の少なくとも一部を介して、かつ前記はじき相の少なくとも一部を介して、前記ビルド領域をエネルギーに曝露することにより、前記重合性液体の重合を施して、前記重合性液体から固体ポリマーを形成し、前記接着ステージを前記ビルド面から離れるように前進させて、前記固体ポリマーからなる前記３次元物体を形成することと、を含む、方法。
【請求項２】
前記冷却装置、部材、はじき相、またはそれらの組み合わせが、光学的に透明である、請求項１に記載の方法。
【請求項３】
前記部材、冷却装置、はじき相、またはこれらの組み合わせが、電気、化学、磁気、電磁気、光子、音響、加熱、およびこれらの組み合わせからなる群から選択されるエネルギー源により提供されるエネルギーの変換または伝達を可能にする、請求項１に記載の方法。
【請求項４】
前記はじき相が、有機ゲル、シリコーンゲル、水性ヒドロゲル、フルオロゲル、およびこれらの組み合わせからなる群から選択されるゲルを含む、請求項１に記載の方法。
【請求項５】
前記はじき相が、液体を含み、前記液体が、水性液体、有機液体、シリコーン液体、フッ素液体、およびこれらの組み合わせからなる群から選択される、請求項１に記載の方法。
【請求項６】
前記重合液体が、共に結合することができる粒状またはコロイド状の物質を含み、前記粒状またはコロイド状の物質は、堆積してバルク金属を形成することができる金属イオンを任意選択的に含む、請求項１に記載の方法。
【請求項７】
前記はじき相が、曲線状である、請求項１に記載の方法。
【請求項８】
前記重合が電磁照射、電気、熱活性化、または磁気活性化により実施される、請求項１に記載の方法。
【請求項９】
前記接着ステージを前記ビルド面から離れるように前進させることが、前記接着ステージを前記ビルド面から離れるように一定速度で、可変速度で、または振動方式で前進させることを含み、任意選択的に固定された時間の間一時停止され、任意選択的に繰り返される、請求項１に記載の方法。
【請求項１０】
重合性液体から３次元物体を形成するための装置であって、
支持体と、
前記支持体に動作可能に関連付けられている接着ステージであって、前記接着ステージ上で前記３次元物体が形成される、接着ステージと、
部材であって、その上にはじき相の層を有する部材であって、前記はじき相が、ビルド面を有し、前記ビルド面および接着ステージが、それらの間にビルド領域を画定している、部材と、
光学的に透明な冷却装置と、
前記ビルド面に動作可能に関連付けられており、固化または重合のために前記ビルド領域内に重合性液体を供給するように構成された重合性液体供給部と、
前記部材を介して、前記ビルド領域にエネルギーを送達して、前記重合性液体から固体ポリマーを形成するように構成されたエネルギー源と、
前記ビルド領域にエネルギーを送達するために、前記エネルギー源に動作可能に関連付けられている少なくとも１つのコントローラであって、前記少なくとも１つのコントローラがまた、前記ビルド領域を冷却するために、前記冷却装置に動作可能に関連付けられており、前記少なくとも１つのコントローラがまた、前記接着ステージを前記ビルド面から離れるようにエネルギー強度に依存する速度で前進させて、前記固体ポリマーから３次元物体を形成するために、前記接着ステージに動作可能に関連付けられている、少なくとも１つのコントローラと、を備える、装置。
【請求項１１】
前記部材、はじき相、冷却装置、もしくはこれらの組み合わせが、光学的に透明であり、または、電気、化学、磁気、電磁気、光子、音響、加熱、およびこれらの組み合わせからなる群から選択されるエネルギー源により提供されるエネルギーの変換または伝達を可能にする、請求項１０に記載の装置。
【請求項１２】
前記光学的に透明な冷却装置が、前記部材、はじき相、および重合性液体のうちの少なくとも１つに動作可能に関連付けられている、請求項１０に記載の装置。
【請求項１３】
前記光学的に透明な冷却装置が、前記ビルド領域の全範囲にわたる、請求項１０に記載の装置。
【請求項１４】
前記少なくとも１つのコントローラが、前記光学的に透明な冷却装置に動作可能に関連付けられており、前記前記部材、移動相または重合性液体の少なくとも１つの温度を制御するように構成されている、請求項１０に記載の装置。
【請求項１５】
前記エネルギー源が、前記部材を介して前記ビルド領域にエネルギー源を提供して、前記重合性液体から固体ポリマーを形成するように構成されており、前記エネルギー源は電気、化学、磁気、電磁気、光子、音響、加熱、およびこれらの組み合わせからなる群から選択される、請求項１０に記載の装置。
【請求項１６】
前記接着ステージが、前記接着ステージを前記ビルドステージから離れるように前進させるように構成された作動アームに動作可能に関連付けられている、請求項１０に記載の装置。
【請求項１７】
３次元物体を形成する方法であって、
接着ステージおよび部材を提供することであって、前記部材が、その上に移動相を有し、前記移動相が、ビルド面を有し、前記接着ステージおよびビルド面が、それらの間にビルド領域を画定している、提供することと、
前記ビルド領域に重合性液体を提供することであって、前記重合性液体が、前記移動相と不混和性である、提供することと、
前記移動相の少なくとも一部を介して、前記ビルド領域をエネルギーに曝露することにより、前記重合性液体の重合を施して、前記重合性液体から固体ポリマーを形成し、前記接着ステージを前記ビルド面から離れるように前進させて、前記固体ポリマーからなる前記３次元物体を形成することと、を含む、方法。
【請求項１８】
前記はじき相が、移動する固相、移動するゲル相、流動流体、またはこれらの組み合わせを含む移動相を含む、請求項１に記載の方法。
【請求項１９】
前記流動流体が、水性液体、有機液体、シリコーン液体、およびフッ素液体からなる群から選択される、請求項１８に記載の方法。
【請求項２０】
前記流動流体が、水、酸化ジュウテリウム、高密度化塩溶液、高密度化糖溶液、シリコーン油、フッ素化油、およびこれらの組み合わせからなる群から選択される、請求項１８に記載の方法。
【請求項２１】
前記移動相が閉ループを介して再循環される、請求項１８に記載の方法。
【請求項２２】
前記移動相の濾過、洗浄、および汚染除去のうちの１つ以上をさらに含む、請求項１８に記載の方法。
【請求項２３】
前記移動相を冷却することをさらに含み、前記移動相を冷却することが、前記移動相を冷却装置に通すことを任意選択的に含む、請求項１８に記載の方法。
【請求項２４】
前記冷却装置が、前記ビルド領域にわたっている、請求項２３に記載の方法。
【請求項２５】
重合性液体から３次元物体を形成するための装置であって、
支持体と、
前記支持体に動作可能に関連付けられている接着ステージであって、前記接着ステージ上で前記３次元物体が形成される、接着ステージと、
部材であって、その上に移動相の層を有する部材であって、前記移動相が、ビルド面を有し、前記ビルド面および接着ステージが、それらの間にビルド領域を画定している、部材と、
前記ビルド面に動作可能に関連付けられており、固化または重合のために前記ビルド領域内に重合性液体を供給するように構成された重合性液体供給部と、
前記部材を介して、前記ビルド領域にエネルギーを送達して、前記重合性液体から固体ポリマーを形成するように構成されたエネルギー源と、
エネルギーを前記ビルド領域に送達するために、前記エネルギー源に動作可能に関連付けられている少なくとも１つのコントローラであって、前記少なくとも１つのコントローラがまた、前記接着ステージを前記ビルド面から離れるようにエネルギー強度に依存する速度で前進させて、前記固体ポリマーから前記３次元物体を形成するために、前記接着ステージに動作可能に関連付けられている、少なくとも１つのコントローラと、を備える、装置。
【請求項２６】
前記部材、移動相、および重合性液体のうちの少なくとも１つに動作可能に関連付けられている冷却装置をさらに備え、前記冷却装置は、前記部材、移動相および重合性液体のうちの少なくとも１つの温度を制御するように構成された少なくとも１つのコントローラに動作可能に関連付けられる、請求項２５に記載の装置。
【請求項２７】
前記はじき相が、移動する固相、移動するゲル相、流動流体、または前述の組み合わせを含む移動相を含む、請求項１０に記載の装置。
【請求項２８】
前記移動相と流体連通する出口と、前記移動相と流体連通する入口とをさらに備える、請求項２７に記載の装置。
【請求項２９】
前記出口が、前記入口と流体連通して、再循環ループを提供し、前記膜を横切る移動相の流動を可能にする、請求項２８に記載の装置。
【請求項３０】
前記出口と前記入口との間の前記再循環ループに沿って提供された濾過ユニット、冷却装置、または酸素化ユニットをさらに備え、前記濾過ユニット、冷却ユニット、または酸素化ユニットが、前記移動相を濾過、清浄または汚染除去し、前記移動相の温度を制御し、または前記移動相に提供される酸素の量を制御するように構成された少なくとも１つのコントローラに動作可能に関連付けられている、請求項２９に記載の装置。
【請求項３１】
前記冷却装置が前記ビルド領域にわたっている、請求項１に記載の方法。
【請求項３２】
（ｉ）前記移動相がフッ素化液体またはシリコーン液体をふくみ、前記重合性液体が光硬化性または電磁照射硬化性の液体であり、前記重合性液体はビルド領域を電磁照射に曝露することにより重合させられ；
（ｉｉ）接着ステージをビルド面から離れるように前進させることは、接着ステージを連続した速度でビルド面から離れるように前進させることを含み；ならびに
（ｉｉｉ）前記冷却装置は前記ビルド領域にわたっており、前記移動相は閉ループを介して再循環され、および前記移動相は、前記移動相が前記冷却装置を通過することによって前記ビルド領域を冷却する、
請求項１８に記載の方法。